(57)【特許請求の範囲】
【請求項１】
セメント３５〜４５重量部、ロックウール微粒綿４０〜５０重量部、ドロマイトプラスター１〜１０重量部、無機質微粉末５〜１４重量部からなる組成物１００重量部に対して重量平均重合度が４．０×１０３  以上７．０×１０３  以下であるヒドロキシプロピルメチルセルロースを０．１〜１．０重量部添加してなることを特徴とする左官用モルタル組成物。
【発明の詳細な説明】
【０００１】
【産業上の利用分野】
本発明は、コンクリート建築物の内壁などにコテ塗り施工およびモルタルガンによる吹付け施工ができる左官用モルタル組成物であって、施工に際し厚付けが可能で、しかも釘打ち性が良好で且つ釘引抜き抵抗性が大きいモルタル硬化体を得るための左官用モルタル組成物に関する。
【０００２】
【従来の技術】
鉄筋コンクリート造および鉄骨鉄筋コンクリート造において、特に冬期の居住空間を快適にし、しかも暖房費を節約するためコンクリート外壁の室内側に断熱性のよいモルタルをコテ塗りし断熱層を設ける工法が採られている。該断熱層には地震の際に家具が転倒しないよう転倒防止用金具が取付けられることが多い。該金具は室内の壁に釘で止められる。従って壁に断熱層が設けられている場合、該断熱層へ釘が打ち込み易いという優れた釘打性と、打ち込んだ釘が簡単には抜けないという釘引抜き抵抗性（釘引抜き強度）に優れていることが重要である。更に工事の能率を上げるために一度に厚くコテ塗りができるという厚付け性の要望があった。従来、該断熱層を形成するための組成物で厚付け性を改良した技術としては、例えば特開昭５９−２１３６５４に提案されているように、無機結合材料、スラグ、軽量球状体に水溶性セルロースエーテルを用いることにより厚塗り可能な左官材料組成物が提案されている。
【０００３】
【発明が解決しようとする課題】
しかし、該左官材料組成物は水溶性セルロースエーテルおよび粉末状ポリマーディスパージョンを使用することにより厚付け性は改良されているが、材料が比較的硬質のものから構成されているため、コテ塗り施工した後の断熱層が硬く釘を打ち込んだ場合断熱層にひびが入ったり、該ひびのため釘引抜き抵抗性が弱いという問題があった。
【０００４】
そこで、本発明者らは１回の施工で厚さ３０ｍｍ程度コテ塗りが可能で釘打性および釘引抜き抵抗性（釘引抜き強度）に優れた左官用モルタルについて鋭意検討した結果、特定のヒドロキシプロピルメチルセルロースを添加することにより課題を解決できることを見出し本発明を完成させた。
【０００５】
【課題を解決するための手段】
即ち、本発明はセメント３５〜４５重量部、ロックウール微粉綿４０〜５０重量部、ドロマイトプラスター１〜１０重量部、無機質微粉末５〜１４重量部からなる組成物１００重量部に対して重量平均重合度が４．０×１０３  以上７．０×１０３  以下であるヒドロキシプロピルメチルセルロースを０．１〜１．０重量部添加してなることを特徴とする左官用モルタル組成物にある。以下本発明を詳細に説明する。
【０００６】
本発明に用いるヒドロキシプロピルメチルセルロースとしては、重量平均重合度が４．０×１０３  以上７．０×１０３  以下の間にあるものであればよい。
重量平均重合度とはヒドロキシプロピルメチルセルロース単量体の繰返し結合数を示す。
【０００７】
ヒドロキシプロピルメチルセルロースの重量平均重合度が４．０×１０３  以上７．０×１０３  以下の間が好ましいのは、重量平均重合度が４．０×１０３  より小さい場合、モルタルの厚付け性が低下し材料分離が発生し、釘引抜き強度が不足する。また、重量平均重合度が７．０×１０３  より大きい場合は、適度な粘度を得るのに必要な水量が増え、モルタルの厚付け性が低下する。
【０００８】
ヒドロキシプロピルメチルセルロースの含有量は、セメント、ロックウール微粒綿、ドロマイトプラスターおよび無機質微粉末の合計１００重量部に対して０．１以上１．０重量部以下が良い。０．１重量部未満では、モルタルの厚付け性および釘引抜き抵抗性が悪くなる。また、１．０重量部より多い場合は効果が飽和するばかりか適度な粘度を得るための水量が増え、モルタルの厚付け性および釘引抜き抵抗性が悪くなるためいずれも好ましくない。
【０００９】
このように重量平均重合度が４．０×１０３  以上７．０×１０３  以下のヒドロキシプロピルメチルセルロースは、本発明の左官用モルタルが優れた厚付け性を維持させるために特に重要である。
【００１０】
セメントとしては、市販の普通ポルトランドセメント、早強ポルトランドセメントが使用でき３５重量部未満ではモルタルが硬化後十分な機械的強度が得られず、４５重量部より多い場合はモルタル硬化体の熱伝導率が高くなり断熱性能が低下し、さらに釘打性が良くない。
【００１１】
ロックウール微粒綿としては、市販品が使用でき４０重量部未満ではモルタル硬化体の熱伝導率が高くなり十分な断熱性能が得られず、５０重量部より多い場合はモルタルの表面が粗くナシ肌状になる。また、ロックウール微粒綿は平均粒径５ｍｍ程度のものであれば良い。
【００１２】
ドロマイトプラスターとしては、ＪＩＳ  Ａ  ６９０３に規定されているものが使用でき１重量部未満ではモルタルのコテ滑りが悪く作業性が低下する。１０重量部より多い場合は効果が飽和する。
【００１３】
無機質微粉末としては、スラグ、含水珪酸アルミ、フィラー等が使用でき５重量部未満ではモルタルの表面が粗くナシ肌状になり、１４重量部より多い場合は効果が飽和する。
【００１４】
また、本発明においては上記成分以外に各種合成樹脂など従来の左官用モルタルで用いられるものを併用してもよい。
また、本発明の左官用モルタル組成物は、水を加えハンドミキサ等で混練し、コテ塗り、モルタルガンによる吹付け装置を用いて、コンクリート壁などの各種基材に塗布することができる。
【００１５】
以下、本発明を実施例に基づき、より詳細に説明する。
【００１６】
【実施例】
ヒドロキシプロピルメチルセルロースは、市販の重量平均重合度４．５×１０３  （ヒドロキシプロピルメチルセルロースＡと呼称する）、重量平均重合度５．７×１０３  （ヒドロキシプロピルメチルセルロースＢと呼称する）および重量平均重合度６．５×１０３  （ヒドロキシプロピルメチルセルロースＣと呼称する）の３種類を選んだ。
【００１７】
セメントとして普通ポルトランドセメント（日本セメント社製）を選んだ。
ロックウール微粒綿としてロックウール微粒綿Ｎｏ．５（平均粒径５ｍｍ  日本セメント社製）を選んだ。
ドロマイトプラスターとして上塗り用ドロマイトプラスター（日本プラスター社製）を選んだ。
無機質微粉末として含水珪酸アルミ（浅田製粉社製）、フィラー（奥多摩工業社製）の２種類を選んだ。
合成樹脂としてエチレン酢酸ビニル（日本化成社製）を選んだ。
【００１８】
次に表−１に本発明の左官用モルタル組成物の配合割合を示した。該組成物に水を加えて、ハンドミキサで均一に混練し左官用モルタルを得た。評価は該モルタルを基材であるコンクリート壁（寸法縦１８０ｃｍ、横９０ｃｍ）の全面に、１回の施工で該モルタルが壁から滑り落ちる限界までコテ塗りして、ノギスにより最大コテ塗り厚さを測定した。釘打性は該モルタルを基材であるコンクリート壁に、厚さ３０ｍｍコテ塗りして７日間２０℃で養生し硬化させた。硬化したモルタルに太さ２．５ｍｍφ長さ３０ｍｍの釘を５０ｍｍ間隔で５本、深さ２０ｍｍまで打込んだ。釘を打込んだ硬化モルタルを更に２１日間２０℃で養生し釘引抜き強度試験用の試験体とした。
試験結果を表−２に示す。
【００１９】
【表１】
0003564193.tif 000002
【００２０】
【表２】
0003564193.tif 000003
【００２１】
表−２に示すように、本発明の左官用モルタル組成物は１回のコテ塗り施工でコンクリート壁に厚さ２５ｍｍ以上厚付けでき、釘打ちが容易でしかも釘引抜き抵抗性（釘引抜き強度が４０ｋｇｆ以上）に優れていることがわかる。
【００２２】
［比較例］
ヒドロキシプロピルメチルセルロースとして、重量平均重合度が小さい１．６×１０３  （ヒドロキシプロピルメチルセルロースＤと呼称する）および重量平均重合度が大きい８．０×１０３  （ヒドロキシプロピルメチルセルロースＥと呼称する）の２種類を選んだ。
またセメント、ロックウール微粒綿、ドロマイトプラスター、無機質微粉末および合成樹脂も実施例と同じものを使用した。
これらの原料を用いて実施例と同様の方法で比較例１〜５（表−３）の左官用モルタルを得た。該左官用モルタルを実施例と同じ方法で評価した。
試験結果を表−４に示す。
【００２３】
【表３】
0003564193.tif 000004
【００２４】
【表４】
0003564193.tif 000005
【００２５】
表−４の比較例１に示すようにヒドロキシプロピルメチルセルロースを用いない場合は材料分離のためコテ塗り厚さが５ｍｍに低下し、釘引抜き強度も１５ｋｇｆに低下し大幅に劣るものとなった。比較例２に示すように重量平均重合度が４．０×１０３  以上７．０×１０３  以下の間にあるヒドロキシプロピルメチルセルロースを用いても、セメント、ロックウール微粒綿、ドロマイトプラスターおよび無機質微粉末の合計１００重量部に対してヒドロキシプロピルメチルセルロースが１．０重量部を超える場合は、水量が増しコテ塗り厚さが劣り、釘引抜き抵抗性も小さいものとなった。比較例３に示すように重量平均重合度が４．０×１０３  以上７．０×１０３  以下の範囲より低いヒドロキシプロピルメチルセルロースを用いると、材料分離が発生しコテ塗り厚さが劣り、釘引抜き強度も低下した。比較例４に示すように重量平均重合度が４．０×１０３  以上７．０×１０３  以下の範囲より高いヒドロキシプロピルメチルセルロースを用いると水量が増し、コテ塗り厚さと釘引抜き抵抗性が劣った。比較例５に示すようにセメント、ロックウール微粒綿量が請求範囲から外れる場合も、コテ塗り厚さが劣り、釘打込み中にモルタル硬化体が割れて釘打ちが不可能となった。
【００２６】
【発明の効果】
本発明の左官用モルタル組成物は一回の施工で２５ｍｍ以上の厚付けが可能なため、施工の効率がよく、また釘打ち性が良好で且つ釘引抜き抵抗性が大きいため、内装に使用した場合室内の家具等を地震に備えて壁に金具で固定する際、釘が容易に打ち込め、しかも一旦固定した後は釘が簡単には抜けないので、安全に固定することができる。